ЗАЩИТНАЯ ТКАНЬ (ВАРИАНТЫ)

Полезная модель относится к текстильным материалам, касается защитных тканей и может быть использовано при производстве защитной одежды для пожарных, работников поисковых и аварийно-спасательных служб и сотрудников других профессий, где работы выполняются при повышенных температурах и возможном соприкосновении с открытым пламенем.
Наиболее близкой по конструктивным признакам к заявляемому техническому решению и выбранной в качестве ближайшего аналога является ткань обивочная, образованная переплетением основных и чередующихся уточных нитей различной линейной плотности, переплетение выполнено жаккардовым, содержащим фон с размещенными на нем вертикальными столбиками и горизонтальными полосами, с раппортом по основе и утку, равным 4, и прокладыванием двух уточных нитей каждой в свой зев, при этом фон образован расположением первой уточной нити под первой нитью основы и выходом ее над тремя следующими, и второй уточной нити, проходящей над первой нитью основы и под тремя следующими нитями, а переплетение первого вертикального столбика образовано расположением первой уточной нити под нитями основы и второй уточной нити - над нитями основы, переплетением второго вертикального столбика образовано расположением первой уточной нити под нитями основы и полотняным переплетением второй уточной нити с нитями основы, при этом первая горизонтальная полоса рисунка образована саржевым переплетением 1/3 нитей основы и первой уточной нити и полотняным переплетением нитей основы и второй уточной нити, а вторая горизонтальная полоса рисунка образована расположением первой уточной нити над нитями основы и расположением второй уточной нити над первой нитью основы и под тремя следующими нитями (патент РФ №13559 на полезную модель, кл. D03D 15/12, опубл. 27.04.2000 - прототип).
К недостаткам известной ткани следует отнести:
- сложность изготовления из-за одновременного использования полотняного и саржевого переплетений;
- низкие разрывная и раздирающая нагрузки из-за применения недостаточно прочных полиэфирных пневмотекстурированных нитей низкой линейной плотности, что приводит к низкой прочности и износостойкости в процессе эксплуатации.
Техническим результатом полезной модели является создание четырех вариантов защитной ткани, обладающей высокими разрывной и раздирающей нагрузками за счет комбинированного переплетения высокопрочных нитей из крученой пряжи и/или комплексных нитей из полиарамидных волокон и обеспечивающей повышенную прочность и износостойкость в процессе эксплуатации.
2
Технический результат достигается в первом варианте защитной ткани, образованной переплетением основных и уточных нитей с рисунком раппорта ткани, содержащим фон с размещенными на нем вертикальными столбиками и горизонтальными полосами, согласно полезной модели, в качестве тканой структуры применено комбинированное переплетение, при этом фон рисунка раппорта образован нитями из крученой пряжи, а вертикальные столбики и горизонтальные полосы рисунка раппорта на лицевой и изнаночной сторонах ткани выполнены в виде выступов и образованы, по меньшей мере, двумя нитями из крученой пряжи, причем поверхностная плотность ткани составляет 120÷260 г/м.
В такой защитной ткани по первому варианту предпочтительно:
- фон рисунка раппорта по основе и по утку имеет одинаковое количество нитей;
- с обеих сторон ткани выполнена кромка из хлопколавсановой нитки и крученой пряжи по основе и крученой пряжи по утку;
- крученая пряжа рисунка раппорта имеет одинаковую линейную плотность;
- крученая пряжа по основе и утку фона рисунка раппорта выполнена на основе полиарамидных или метаарамидных волокон;
- крученая пряжа по основе и утку фона рисунка раппорта выполнена на основе мета и вискозных волокон.
2
Технический результат достигается во втором варианте защитной ткани, образованной переплетением основных и уточных нитей с рисунком раппорта ткани, содержащим фон с размещенными на нем вертикальными столбиками и горизонтальными полосами, согласно полезной модели, в качестве тканой структуры применено комбинированное переплетение, при этом фон рисунка раппорта образован комплексными нитями из полиарамидных волокон, а вертикальные столбики и горизонтальные полосы рисунка раппорта на лицевой и изнаночной сторонах ткани выполнены в виде выступов и образованы, по меньшей мере, двумя комплексными нитями из полиарамидных волокон, причем поверхностная плотность ткани составляет 115÷280 г/м.
В такой защитной ткани по второму варианту предпочтительно:
- фон рисунка раппорта по основе и по утку имеет одинаковое количество нитей;
- с обеих сторон ткани выполнена кромка из хлопколавсановой нитки и комплексной нити по основе и комплексной нити по утку;
- комплексные нити по основе и утку фона рисунка раппорта имеют одинаковую линейную плотность;
- комплексные нити по вертикальным столбикам и горизонтальным полосам рисунка раппорта имеют большую линейную плотность, чем комплексные нити фона рисунка раппорта.
2
Технический результат достигается в третьем варианте защитной ткани, образованной переплетением основных и уточных нитей с рисунком раппорта ткани, содержащим фон с размещенными на нем вертикальными столбиками и горизонтальными полосами, согласно полезной модели, в качестве тканой структуры применено комбинированное переплетение, при этом фон рисунка раппорта образован нитями из крученой пряжи, а вертикальные столбики и горизонтальные полосы рисунка раппорта на лицевой и изнаночной сторонах ткани выполнены в виде выступов и образованы, по меньшей мере, двумя комплексными нитями из полиарамидных волокон, причем поверхностная плотность ткани составляет 120÷260 г/м.
В такой защитной ткани по третьему варианту предпочтительно:
- фон рисунка раппорта по основе и по утку имеют одинаковое
количество нитей;
- с обеих сторон ткани выполнена кромка из хлопколавсановой нитки и крученой пряжи по основе и крученой пряжи с комплексными нитями по утку;
- крученая пряжа по основе и утку фона рисунка раппорта имеет одинаковую линейную плотность;
- комплексные нити вертикальных столбиков и горизонтальных полос рисунка раппорта имеют одинаковую линейную плотность;
- крученая пряжа по основе и утку фона рисунка раппорта выполнена на основе полиарамидных или метаарамидных волокон;
- крученая пряжа по основе и утку фона рисунка раппорта выполнена на основе мета и вискозных волокон.
2
Технический результат достигается в четвертом варианте защитной ткани, образованной переплетением основных и уточных нитей с рисунком раппорта ткани, содержащим фон с размещенными на нем вертикальными столбиками и горизонтальными полосами, согласно полезной модели, в качестве тканой структуры применено комбинированное переплетение, при этом фон рисунка раппорта образован комплексными нитями из полиарамидных волокон, а вертикальные столбики и горизонтальные полосы рисунка раппорта на лицевой и изнаночной сторонах ткани выполнены в виде выступов и образованы, по меньшей мере, двумя нитями из крученой пряжи, причем поверхностная плотность ткани составляет 120÷260 г/м.
В такой защитной ткани по четвертому варианту предпочтительно:
- фон рисунка раппорта по основе и по утку имеют одинаковое количество нитей;
- с обеих сторон ткани выполнена кромка из хлопколавсановой нитки и крученой пряжи по основе и крученой пряжи с комплексными нитями по утку;
- комплексные нити по основе и утку фона рисунка раппорта имеют одинаковую линейную плотность;
- крученая пряжа вертикальных столбиков и горизонтальных полос рисунка раппорта имеет одинаковую линейную плотность;
- линейная плотность крученой пряжи вертикальных столбиков и горизонтальных полос выше линейной плотности комплексных нитей по основе и утку фона рисунка раппорта;
- крученая пряжа вертикальных столбиков и горизонтальных полос рисунка раппорта выполнена на основе полиарамидных или метаарамидных волокон;
- крученая пряжа вертикальных столбиков и горизонтальных полос рисунка раппорта выполнена на основе мета и вискозных волокон.
Сопоставительный анализ предлагаемой полезной модели и прототипа выявляет наличие отличительных признаков у заявляемых вариантов защитной ткани по сравнению с наиболее близким аналогом, что обеспечивает ей соответствие критерию «новизна».
Наличие отличительных признаков обеспечивает достижение положительного эффекта, выражающегося в создании новых четырех вариантов защитной ткани, обладающей высокими разрывной и раздирающей нагрузками за счет комбинированного переплетения высокопрочных нитей из крученой пряжи и/или комплексных нитей из полиарамидных волокон и обеспечивающей повышенную прочность и износостойкость в процессе эксплуатации.
Применение заявляемой полезной модели в качестве защитной ткани для производства защитной одежды для пожарных, работников поисковых и аварийно-спасательных служб и сотрудников других профессий, где работы выполняются при повышенных температурах и возможном соприкосновении с открытым пламенем, обеспечивает ей соответствие критерию «промышленная применимость».
Варианты заявляемой полезной модели поясняются чертежами:
фиг.1 - схема комбинированного переплетения защитной ткани по первому варианту;
фиг.2 - схема комбинированного переплетения защитной ткани по второму варианту;
фиг.3 - схема комбинированного переплетения защитной ткани по третьему варианту;
фиг.4 - схема комбинированного переплетения защитной ткани по четвертому варианту.
2
Защитная ткань по первому варианту образована переплетением основных и уточных нитей с рисунком раппорта ткани, содержащим фон 1 с размещенными на нем вертикальными столбиками 2 и горизонтальными полосами 3, при этом в качестве тканой структуры применено комбинированное переплетение, причем фон 1 рисунка раппорта образован нитями из крученой пряжи, а вертикальные столбики 2 и горизонтальные полосы 3 рисунка раппорта на лицевой и изнаночной сторонах ткани выполнены в виде выступов и образованы, по меньшей мере, двумя нитями из крученой пряжи, причем поверхностная плотность ткани составляет 120÷260 г/м.
В такой защитной ткани по первому варианту предпочтительно:
- фон 1 рисунка раппорта по основе и по утку имеет одинаковое количество нитей;
- с обеих сторон ткани выполнена кромка 4 из хлопколавсановой нитки и крученой пряжи по основе и крученой пряжи по утку;
- крученая пряжа рисунка раппорта имеет одинаковую линейную плотность;
- крученая пряжа по основе и утку фона 1 рисунка раппорта выполнена на основе полиарамидных или метаарамидных волокон;
- крученая пряжа по основе и утку фона 1 рисунка раппорта выполнена на основе мета и вискозных волокон.
2
Защитная ткань по второму варианту образована переплетением основных и уточных нитей с рисунком раппорта ткани, содержащим фон 1 с размещенными на нем вертикальными столбиками 2 и горизонтальными полосами 3, при этом в качестве тканой структуры применено комбинированное переплетение, причем фон 1 рисунка раппорта образован комплексными нитями из полиарамидных волокон, а вертикальные столбики 2 и горизонтальные полосы 3 рисунка раппорта на лицевой и изнаночной сторонах ткани выполнены в виде выступов и образованы, по меньшей мере, двумя комплексными нитями из полиарамидных волокон, причем поверхностная плотность ткани составляет 115÷280 г/м.
В такой защитной ткани по второму варианту предпочтительно:
- фон 1 рисунка раппорта по основе и по утку имеет одинаковое количество нитей;
- с обеих сторон ткани выполнена кромка 4 из хлопколавсановой нитки и комплексной нити по основе и комплексной нити по утку;
- комплексные нити по основе и утку фона 1 рисунка раппорта имеют одинаковую линейную плотность;
- комплексные нити по вертикальным столбикам 2 и горизонтальным полосам 3 рисунка раппорта имеют большую линейную плотность, чем комплексные нити фона 1 рисунка раппорта.
2
Защитная ткань по третьему варианту образована переплетением основных и уточных нитей с рисунком раппорта ткани, содержащим фон 1 с размещенными на нем вертикальными столбиками 2 и горизонтальными полосами 3, при этом в качестве тканой структуры применено комбинированное переплетение, причем фон 1 рисунка раппорта образован нитями из крученой пряжи, а вертикальные столбики 2 и горизонтальные полосы 3 рисунка раппорта на лицевой и изнаночной сторонах ткани выполнены в виде выступов и образованы, по меньшей мере, двумя комплексными нитями из полиарамидных волокон, причем поверхностная плотность ткани составляет 120÷260 г/м.
В такой защитной ткани по третьему варианту предпочтительно:
- фон 1 рисунка раппорта по основе и по утку имеют одинаковое количество нитей;
- с обеих сторон ткани выполнена кромка 4 из хлопколавсановой нитки и крученой пряжи по основе и крученой пряжи с комплексными нитями по утку;
- крученая пряжа по основе и утку фона 1 рисунка раппорта имеет одинаковую линейную плотность;
- комплексные нити вертикальных столбиков 2 и горизонтальных полос 3 рисунка раппорта имеют одинаковую линейную плотность;
- крученая пряжа по основе и утку фона 1 рисунка раппорта выполнена на основе полиарамидных или метаарамидных волокон;
- крученая пряжа по основе и утку фона 1 рисунка раппорта выполнена на основе мета и вискозных волокон.
2
Защитная ткань по четвертому варианту образована переплетением основных и уточных нитей с рисунком раппорта ткани, содержащим фон 1 с размещенными на нем вертикальными столбиками 2 и горизонтальными полосами 3, при этом в качестве тканой структуры применено комбинированное переплетение, причем фон 1 рисунка раппорта образован комплексными нитями из полиарамидных волокон, а вертикальные столбики 2 и горизонтальные полосы 3 рисунка раппорта на лицевой и изнаночной сторонах ткани выполнены в виде выступов и образованы, по меньшей мере, двумя нитями из крученой пряжи, причем поверхностная плотность ткани составляет 120÷260 г/м.
В такой защитной ткани по четвертому варианту предпочтительно:
- фон 1 рисунка раппорта по основе и по утку имеют одинаковое
количество нитей;
- с обеих сторон ткани выполнена кромка 4 из хлопколавсановой нитки и крученой пряжи по основе и крученой пряжи с комплексными нитями по утку;
- комплексные нити по основе и утку фона 1 рисунка раппорта имеют одинаковую линейную плотность;
- крученая пряжа вертикальных столбиков 2 и горизонтальных полос 3 рисунка раппорта имеет одинаковую линейную плотность;
- линейная плотность крученой пряжи вертикальных столбиков 2 и горизонтальных полос 3 выше линейной плотности комплексных нитей по основе и утку фона 1 рисунка раппорта;
- крученая пряжа вертикальных столбиков 2 и горизонтальных полос 3 рисунка раппорта выполнена на основе полиарамидных или метаарамидных волокон;
- крученая пряжа вертикальных столбиков 2 и горизонтальных полос 3 рисунка раппорта выполнена на основе мета и вискозных волокон.
Изготовление защитной ткани по всем четырем вариантам осуществляется следующим образом.
Защитная ткань вырабатывается на бесчелночном станке СТБ 2-180. Ткань по основе и утку выполнена в соответствии с вариантами, заявленными в полезной модели.
В таблице приведены результаты испытаний по всем четырем вариантам заявляемой защитной ткани.
Таблица
Защитная ткань
Наименование характеристик защитной ткани
разрывная нагрузка, н.
раздирающая нагрузка, н.
основа
уток
основа
уток
1
2
3
4
5
Варианты заявляемой защитной ткани:
1. Первый вариант (основа и уток фона рисунка раппорта: крученая пряжа; вертикальные столбики и горизонтальные полосы рисунка раппорта: крученая пряжа)
1600
1400
301
305
2. Второй вариант (основа и уток фона рисунка раппорта: комплексные нити; вертикальные столбики и горизонтальные полосы рисунка раппорта: комплексные нити)
2440
2400
1250
1200
3. Третий вариант (основа и уток фона рисунка раппорта: крученая пряжа; вертикальные столбики и горизонтальные полосы рисунка раппорта: комплексные нити)
1860
1550
645
590
4. Четвертый вариант (основа и уток фона рисунка раппорта: комплексные нити; вертикальные столбики и горизонтальные полосы рисунка раппорта: крученая пряжа
2050
2240
740
720
Требования к защитной ткани по ГОСТ Р 53264-2009
1000
800
80
60
Приведенные в таблице результаты испытаний заявляемой защитной ткани показали, что защитная ткань по всем четырем вариантам обладает повышенными разрывными и раздирающими нагрузками по основе и по утку, значительно превышающими требования ГОСТ Р 53264-2009 «Специальная защитная одежда пожарного. Общие технические требования. Методы испытаний».
Использование в прототипе недостаточно прочных полиэфирных пневмотекстурированных нитей по основе и по утку приводит в известной обивочной ткани к низким прочностным характеристикам, не обеспечивающим высокие разрывную и раздирающую нагрузки.
Указанные технические и эксплуатационные преимущества заявленных вариантов защитной ткани выгодно отличают заявляемую полезную модель от прототипа.